(57)【要約】      （修正有）【課題】ＬＥＤ照明カバーに好適に使用される光拡散性ポリカーボネート組成物。【解決手段】芳香族ポリカーボネート樹脂（Ａ）１００重量部に対して、光拡散性架橋微粒子（Ｂ）０．１〜１５重量部、および光拡散剤（Ｃ）０．１〜５．０重量部を含有することを特徴とする、光拡散性ポリカーボネート樹脂組成物であり、ポリカーボネート樹脂の優れた透明性を損なうことなく高い光透過性、優れた光拡散性、優れた光源透視防止性を兼備する。【選択図】なし【特許請求の範囲】
【請求項１】
芳香族ポリカーボネート樹脂（Ａ）１００重量部に対して、光拡散性架橋微粒子（Ｂ）０．１〜１５重量部、および光拡散剤（Ｃ）０．１〜５．０重量部を含有することを特徴とする、光拡散性ポリカーボネート樹脂組成物。
【請求項２】
前記光拡散性架橋微粒子（Ｂ）が、スチレンモノマーとメチルメタクリレートモノマーと架橋剤との共重合体からなる、請求項１記載の光拡散性ポリカーボネート樹脂組成物。
【請求項３】
前記光拡散性架橋微粒子（Ｂ）の平均粒子径が５〜３０μｍであり、屈折率が１．５４〜１．５７である、請求項１記載の光拡散性ポリカーボネート樹脂組成物。
【請求項４】
前記光拡散剤（Ｃ）が、アクリル系および／またはシリコーン系光拡散剤である、請求項１記載の光拡散性ポリカーボネート樹脂組物。
【請求項５】
さらに、前記芳香族ポリカーボネート樹脂１００重量部あたり、ポリカプロラクトン（Ｄ）０．１〜１５重量部を含有する、請求項１記載の光拡散性ポリカーボネート樹脂組成物。
【請求項６】
前記ポリカプロラクトン（Ｄ）の粘度平均分子量が４００００〜９００００である、請求項５記載の光拡散性ポリカーボネート樹脂組成物。
【請求項７】
ＬＥＤ照明カバー用途に用いられる、請求項１〜６に記載の光拡散性ポリカーボネート樹脂組成物。
【発明の詳細な説明】
【技術分野】
【０００１】
本発明は、照明器具である照明カバー、特に、ＬＥＤ照明カバーに好適に使用され得る光拡散性ポリカーボネート樹脂組成物に関する。
【背景技術】
【０００２】
一般的に、照明器具や表示灯、蛍光管などの照明カバーには、光量を落とさないように透明性の高い材料が求められ、同時に照明光源が透けて見えると裸眼では眩しく感じられるため、光透過性を落とさずに光源が透けて見えない光拡散性の高い材料が求められている。
【０００３】
従来から照明カバーには、すりガラスや乳白状の透明合成樹脂が使用されてきたが、前者は割れやすいという取扱上の問題および重量が比較的重いという問題があり、この改良のために後者の合成樹脂製照明カバーも使用されている。また、近年、高輝度白色ＬＥＤの登場によって、ＬＥＤ照明器具の開発が加速されている。ＬＥＤ照明器具は、ＬＥＤ光源の有する高輝度、長寿命、省エネルギーといった特徴から次世代の照明器具として大いに期待されている。
【０００４】
しかしながら、ＬＥＤ光源は高指向性であることから眩しさを緩和することが特に必要であり、そのためＬＥＤ光源用の照明カバーにおいては、高い透明性を有するだけではなく、光源が透けて見えない性能である、ある種の光拡散性（以下、光源透視防止性という）が特に優れていることが求められている。
【０００５】
このような性能を併せ持つ照明カバー用の合成樹脂として、透明性、耐衝撃性、耐熱性が優れることからポリカーボネート樹脂が注目されている。ポリカーボネート樹脂に光拡散性を付与するために、炭酸カルシウム、硫酸バリウム、酸化ケイ素、酸化チタン等の無機フィラーを光拡散剤として添加混合する方法（特許文献１）が提案されているが、これらの無機フィラーは塩基的な化学特性を有するためポリカーボネート樹脂の不安定化をもたらす場合があり、特に成形加工等の熱履歴を受けた際に着色（黄変）したり、樹脂の分子量が低下する等といった問題が生じることがあった。
【０００６】
この解決のため、炭酸カルシウムとポリオルガノ水素シロキサンを併用して配合する
ことにより成形時の樹脂の分子量低下や黄変を抑制する方法（特許文献２）が提案されているが、炭酸カルシウムはその結晶構造がキュービック状であるため充分な光拡散性が得られないといった問題があった。
【０００７】
ポリカーボネート樹脂に使用可能な球状の光拡散剤を用いる方法としては、ポリカーボネート樹脂と屈折率の異なるアクリル系の微粒子を添加する方法（特許文献３、特許文献４）が提案されているが、いずれもポリカーボネート樹脂の内部で光を散乱させる方法であり、充分な光透過性および光拡散性を有するものではなかった。このポリカーボネート樹脂内部で光を散乱させる技術では、光拡散性を向上させると光透過性が低下するといった欠点があり、光透過性と光拡散性の両方の光学特性を高める事はできなかった。
【０００８】
光透過性を高めるためにポリカーボネート樹脂に屈折率の近い球状粒子を添加する方法（特許文献５）も提案されているが、この場合は十分な光透過性は得られるものの、ＬＥＤ光源のチップが高輝度である場合、照明カバーを通してＬＥＤ光源のチップが透けて見えることがあり（光源透過防止性に劣り）、十分な光拡散性が得られないことがある。
【先行技術文献】
【特許文献】
【０００９】
【特許文献１】特公昭５７−２４８１６号公報
【特許文献２】特開２０００−１６９６９５号公報
【特許文献３】特開昭６３−１３７９１１号公報
【特許文献４】特開平１０−４６０１８号公報
【特許文献５】特開２０１０−２７７７０２号公報
【発明の概要】
【発明が解決しようとする課題】
【００１０】
本発明は、前述の諸問題を解決するために、高い光透過性、優れた光拡散性、優れた光源透過防止性を有する光拡散性ポリカーボネート樹脂組成物であって、特に、ＬＥＤ光源に適した照明カバーに好適に使用される光拡散用ポリカーボネート樹脂組成物を提供することを目的とする。
【課題を解決するための手段】
【００１１】
本発明者らは、上記課題を解決すべく鋭意検討を行った結果、芳香族ポリカーボネート樹脂に光拡散性架橋微粒子と他の光拡散剤とを併用することにより、ポリカーボネート樹脂内部での光の散乱に加えて、ポリカーボネート樹脂表面での光の散乱も付与し、高い光透過性を維持しながら優れた光拡散性、優れた光源透過防止性を有する光拡散性ポリカーボネート樹脂組成物が得られることを見出し、本発明を完成するに至った。
【００１２】
すなわち、本発明は、芳香族ポリカーボネート樹脂（Ａ）１００重量部に対して、光拡散性架橋微粒子（Ｂ）０．１〜１５重量部、および光拡散剤（Ｃ）０．１〜５．０重量部を含有することを特徴とする、光拡散性ポリカーボネート樹脂組成物を提供するものである。
【発明の効果】
【００１３】
本発明の光拡散性ポリカーボネート樹脂組成物は、ポリカーボネート樹脂の優れた透明性を損なうことなく高い光透過性、優れた光拡散性、および優れた光源透過防止性を有するため、照明灯、表示灯、蛍光管、採光用ドーム、トップライト、アーケード、道路側壁版等の照明器具の照明カバーとして好適に使用できる。とりわけ、高輝度と高指向性に特徴のあるＬＥＤ光源を有するＬＥＤ照明カバー用ポリカーボネート樹脂組成物として好適に用いられる。
【発明を実施するための形態】
【００１４】
以下、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、発明者らは当業者が本発明を充分に理解するために以下の説明を提供するのであって、これらによって請求の範囲に記載の主題を限定することを意図するものではない。
【００１６】
本発明にて使用される芳香族ポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造された芳香族ポリカーボネート樹脂が挙げられる。
【００１７】
上記ジヒドロキシジアリール化合物としては、例えば、２，２−ビス（４−ヒドロキシフェニル）プロパン、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。これらは、単独または２種類以上混合して使用される。これらの他に、ピペラジン、ジピペリジルハイドロキノン、レゾルシン、４，４′−ジヒドロキシジフェニル等を混合して使用してもよい。
【００１８】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−［４，４−（４，４′−ジヒドロキシジフェニル）−シクロヘキシル］−プロパンなどが挙げられる。
【００１９】
芳香族ポリカーボネート樹脂の粘度平均分子量は、通常１００００〜１０００００、好ましくは１５０００〜３５０００、さらに好ましくは１７０００〜２８０００である。かかるポリカーボネート樹脂を製造するに際し、分子量調節剤、触媒等を必要に応じて使用することができる。
【００２０】
本発明にて使用される光拡散性架橋微粒子（Ｂ）とは、ポリカーボネート樹脂に光拡散性を付与できる架橋微粒子であり、このような架橋微粒子としては、スチレンモノマーとメチルメタクリレートモノマーと架橋剤とを共重合して得られる微粒子（スチレン−メチルメタクリレート共重合架橋微粒子）等が好適であり、一般的な乳化重合法、溶液重合法、分散重合法、懸濁重合法、塊状重合法、ソープフリー重合法、シード重合法等を用いて得ることができる。これらの重合方法の中で、乳化重合法、分散重合法、懸濁重合法が好ましく、照明カバーの物性の点から、乳化重合法、分散重合法が特に好ましい。
【００２１】
本発明の光拡散性架橋微粒子（Ｂ）に使用される架橋剤としては、ビニル基を２つ以上含有するラジカル重合可能なモノマーであればよい。そのような具体例としては、例えば、ジビニルベンゼン、エチレングリコールジアクリレート、エチレングリコールジメタクリレート、トリメチロールプロパントリアクリレート、トリメチロールプロパントリメタクリレート、ペンタエリストールテトラアクリレート、ペンタエリストールテトラメタアクリレートが挙げられる。そして、これらの架橋剤は、１種であっても２種以上を併用してもかまわない。
【００２２】
本発明にて使用される光拡散性架橋微粒子（Ｂ）の平均粒子径は、５〜３０μｍである。より好ましい平均粒子径は、８〜２０μｍの範囲である。平均粒子径が５μｍ未満では得られる照明カバーの表面状態が平滑性を維持することから光の散乱が充分には得られず光拡散性に劣り、また３０μｍを超えると得られる照明カバーの表面状態が平滑に近づくため光が直進し透過してしまうことから光の散乱が低下して光拡散性、光源透過防止性に劣るので好ましくない。微粒子の平均粒子径を測定する一般的な方法としては、コールター法、動的光散乱法、遠心沈降法等が挙げられる。
【００２３】
本発明にて使用される光拡散性架橋微粒子（Ｂ）の屈折率は、１．５４〜１．５７の範囲である。より好ましい範囲は、１．５５〜１．５７の範囲である。屈折率が１．５４未満では、ヘーズが発生して光透過性が低下する場合がある。また、１．５７を超えると、光拡散性が低下する場合がある。屈折率は、微粒子を共重合する際のスチレンとメチルメタクリレートのそれぞれのモノマーの重合比率を調整することにより変化させることができる。
【００２４】
本発明にて使用される光拡散性架橋微粒子（Ｂ）としては、例えば、積水化成品工業社製ＳＭＸ−１２Ｒ（平均粒径１２．３μｍ、屈折率１．５６）、またはＧｕｉｄｅ  Ｗｉｎ  Ｓｐｅｃｉａｌ  Ｃｈｅｍｉｃａｌｓ社製ＧＭＳ−６１２１（平均粒径１１．３μｍ、屈折率１．５６）等が商業的に入手可能である。
【００２５】
これら架橋微粒子の屈折率を測定する一般的な方法としては、ベッケ法が挙げられる。スライドガラス上に樹脂粒子を載せ、屈折液（ＣＡＲＧＩＬＬＥ社製：カーギル標準屈折液）を滴下する。樹脂粒子と屈折液をよく混ぜ、下からナトリウムランプを照射し上部から粒子の輪郭を観察して、輪郭が見えない場合、屈折液と樹脂粒子の屈折率が等しいとする。
【００２６】
本発明にて使用される光拡散性架橋微粒子（Ｂ）の量は、芳香族ポリカーボネート樹脂（Ａ）１００重量部あたり、０．１〜１５重量部である。より好ましくは、１〜８重量部の範囲である。更に好ましくは３〜６重量部の範囲である。０．１重量部未満では充分な光拡散性に劣るので好ましくない。一方、１５重量部を超えると光透過性が著しく低下するので好ましくない。
【００２７】
本発明における光拡散剤（Ｃ）は、前記の光拡散性架橋粒子（Ｂ）と併用添加することにより、照明カバー等の用途に適用した場合のその光透過性、光拡散性、および光源透過防止性を効果的に高めることができる。
【００２８】
本発明にて使用される光拡散剤（Ｃ）としては、芳香族ポリカーボネート樹脂（Ａ）の内部で光を散乱させる従来からの光拡散剤であれば特に制限されるものではないが、特に球状の形態を示すものが好適に用いられる。球状の形態を示す光拡散剤としてはシリコーン系やアクリル系の光拡散剤等が挙げられる。特に、高い光透過性と光拡散性等が要求される照明カバーの用途においては、平均粒子径が２〜６μｍの範囲で、屈折率が１．４７〜１．５２のアクリル系光拡散剤および／または平均粒子径が１〜６μｍで、屈折率が１．４０〜１．４９のシリコーン系光拡散剤が好適に使用できる。
【００２９】
本発明にて使用される光拡散剤（Ｃ）のうちアクリル系光拡散剤としては、例えばアイカ工業社製ガンツパールＧＭ−０４４９Ｓ（平均粒径４．０μｍ、屈折率１．４９）あるいは、総研化学社製ケミスノーＫＭＲ−３ＴＡ（平均粒径３．２μｍ、屈折率１．４９）等が商業的に入手可能である。シリコーン系光拡散剤としては、例えば、サムソン社製ＳＬ-２００Ｍ（平均粒径１．８μｍ、屈折率１．４２）等が商業的に入手可能である。
【００３０】
本発明にて使用される光拡散剤（Ｃ）の量は、芳香族ポリカーボネート樹脂（Ａ）１００重量部あたり、０．１〜５．０重量部である。より好ましくは、０．２〜４．０重量部、さらに好ましくは０．４〜３．０重量部の範囲である。０．１重量部未満では芳香族ポリカーボネート樹脂（Ａ）の内部での光の散乱が充分に得られず光拡散性に劣り、また５．０重量部を超えると光透過性が著しく低くなり好ましくない。
【００３１】
本発明にて使用されるポリカプロラクトン（Ｄ）は、ε−カプロラクトンを触媒存在下で開環重合して製造されるポリマーであり、とりわけ２−オキセパノンのホモポリマーが好適に用いられる。ポリカプロラクトン（Ｄ）の粘度平均分子量としては、１００００〜１０００００のものが好適で、さらに好ましくは４００００〜９００００である。
【００３２】
本発明にて使用されるポリカプロラクトン（Ｄ）としては、ソルベイ社製ＣＡＰＡ６５００Ｃ（粘度平均分子量：５００００）、ソルベイ社製ＣＡＰＡ６８００（粘度平均分子量：８００００）或いはダウ・ケミカル社製トーンポリマーＰ−７８７（粘度平均分子量：８００００）等が商業的に入手可能である。
【００３３】
さらに、ポリカプロラクトン（Ｄ）には、ε−カプロラクトンを開環重合させる際に、１，４−ブタンジオールなどと共存させて変性したものや分子末端をエーテルあるいはエステル基などで置換した変性ポリカプロラクトンも含まれる。
【００３４】
ポリカプロラクトン（Ｄ）は、芳香族ポリカーボネート樹脂（Ａ）１００重量部あたり、０．１〜１５重量部である。０．１重量部未満であると、光拡散効果が得られず、十分な輝度が得られないため好ましくない。一方、１５重量部を越えると、極端な耐熱性の低下が起こり、成形加工前の予備乾燥工程においてペレットが固着し、ブロッキングが発生することから好ましくない。より好ましい量としては、０．３〜１０重量部である。
【００３５】
本発明の光拡散性ポリカーボネート樹脂組成物において、実用上、光の散乱特性以外に要求される性能により、公知の各種添加剤、ポリマーなどを必要に応じて添加することができる。例えば、長期間、光に暴露された際の樹脂成形品の変色を抑制するために耐光安定剤、紫外線による樹脂の劣化を防ぐための紫外線吸収剤（ＵＶＡ）、鮮やかな色調を得るために蛍光増白剤およびこれらを併用して添加してもよい。
【００３６】
また、上記ポリカーボネート樹脂組成物には、上記以外の公知の添加剤、例えば、酸化防止剤、滑剤、帯電防止剤、染料、顔料、フィラー、充填剤、展着剤、更には他の熱可塑性樹脂や各種耐衝撃改良剤を必要に応じて添加することができる。
【００３７】
酸化防止剤としては、フェノール系酸化防止剤、リン系酸化防止剤、環状亜リン酸エステル系酸化防止剤等が挙げられる。フェノール系酸化防止剤として、例えば、オクタデシル-３-（３，５-ジ-t-ブチル-ヒドロキシフェニル）プロピオネート、テトラキス［メチレン−３−（３−ｔｅｒｔ−ブチル−４−ヒドロキシ−５−メチルフェニル）プロピオネート］メタン、オクタデシル−３−（３，５−ジ−ｔｅｒｔ−ブチル−４−ヒドロキシフェニル）プロピオネート、および３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５，５］ウンデカンなどが挙げられる。好ましくはオクタデシル-３-（３，５-ジ-t-ブチル-ヒドロキシフェニル）プロピオネートが使用され、例えばＢＡＳＦ社製Ｉｒｇａｎｏｘ１０７６が商業的に入手可能である。
【００３８】
リン系酸化防止剤として、例えば、ビス（２，６−ジ−ｔ−ブチル−４−メチルフェニル）ペンタエリスリトールジフォスファイト、４，４′−チオビス−（６−ｔ−ブチル−３−メチルフェノール）、２，２−メチレンビス−（４−エチル−６−ｔ−メチルフェノール）、ｎ−オクタデシル−３−（３，５−ジ−ｔ−ブチル−４−ヒドロキシフェニル）プロピオネート、トリス（２，４−ジ−ｔ−ブチルフェニル）フォスファイト、４，４′−ビフェニレンジホスフィン酸テトラキス−（２，４−ジ−ｔ−ブチルフェニル）等が挙げられる。好ましくは、ビス（２，６−ジ−ｔ−ブチル−４−メチルフェニル）ペンタエリスリトールジフォスファイトが使用され、例えばＡＤＥＫＡ社製アデカスタブＰＥＰ−３６が商業的に入手可能である。
【００３９】
環状亜リン酸エステル系酸化防止剤として、例えば２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピン、６−［３−（３，５−ジ−ｔ−ブチル−４−ヒドロキシフェニル）プロポキシ］−２，４，８，１０−テトラ−ｔ−ブチルジベンゾ［ｄ，ｆ］［１，３，２］ジオキサホスフェピン、６−［３−（３，５−ジ−ｔ−ブチル−４−ヒドロキシフェニル）プロポキシ］−４，８−ジ−ｔ−ブチル−２，１０−ジメチル−１２Ｈ−ジベンゾ［ｄ，ｇ］［１，３，２］ジオキサホスホシン、６−［３−（３，５−ジ−ｔ−ブチル−４−ヒドロキシフェニル）プロピオニルオキシ］−４，８−ジ−ｔ−ブチル−２，１０−ジメチル−１２Ｈ−ジベンゾ［ｄ，ｇ］［１，３，２］ジオキサホスホシンなどが挙げられる。好ましくは、２，４，８，１０−テトラ−ｔ−ブチル−６−〔３−（３−メチル−４−ヒドロキシ−５−ｔ−ブチルフェニル）プロポキシ〕ジベンゾ〔ｄ，ｆ〕〔１，３，２〕ジオキサホスフェピンが使用され、例えば住友化学社製スミライザーＧＰ等が商業的に入手可能である。
【００４０】
本発明におけるリン系酸化防止剤／またはフェノール系酸化防止剤（Ｃ）の配合量は、０．０２〜２重量部である。より好ましくは、０．０４〜１重量部、さらに好ましくは０．０５〜０．２重量部である。配合量が０．０２重量部未満では、熱安定性に劣り、２重量部を超えると透明性に劣る。
【００４１】
滑剤としては、パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等が挙げられる。着色剤としては、酸化チタン、カーボンブラック、染料が挙げられる。充填剤としては、炭酸カルシウム、クレー、シリカ、ガラス繊維、ガラス球、ガラスフレーク、カーボン繊維、タルク、マイカ、各種ウィスカー類等が挙げられる。添着剤としては、エポキシ化大豆油、流動パラフィン等が挙げられる。他の熱可塑性樹脂や各種耐衝撃改良剤としては、ポリブタジエン、ポリアクリル酸エステル、エチレン・プロピレン系ゴム等のゴムに、メタアクリル酸エステル、スチレン、アクリロニトリル等の化合物をグラフト重合してなるゴム強化樹脂等が挙げられる。
【００４２】
上記ポリカーボネート樹脂組成物を得るための実施の形態および順序には何ら制限はない。例えば、芳香族ポリカーボネート樹脂（Ａ）、光拡散性架橋微粒子（Ｂ）および光拡散剤（Ｃ）を任意の量で計量し、タンブラー、リボブレンダー、高速ミキサー等により一括混合した後、混合物を通常の単軸押出機または２軸押出機を用いて溶融混練し、ペレット化させる方法、あるいは、個々の成分を一部または全てを別々に計量し、複数の供給装置から押出機内へ投入し、溶融混合する方法、さらには、（Ａ）と（Ｃ）および／または（Ｂ）とを高濃度に配合し、一旦溶融混合してペレット化し、マスターバッチとした後、当該マスターバッチと芳香族ポリカーボネート樹脂（Ａ）を所望の比率により混合することもできる。そして、これらの成分を溶融混合する際の、押出機へ投入する位置、押出温度、スクリュウ回転数、供給量など、状況に応じて任意の条件が選択され、ペレット化することができる。
【００４３】
本発明の光拡散性ポリカーボネート樹脂組成物から、例えば、照明カバーを得る方法としては、一般に熱可塑性樹脂を成形加工する方法であれば特に制限されるものではなく、射出成形、シート押出成形、異型押出成形などが挙げられる。射出成形やシート押出では金型表面やロール面の転写により成形品の表面を制御する事も可能であるが、金型面やロール面の精密な加工が必要となる。しかしながら、本発明の光拡散性ポリカーボネート樹脂組成物から得られる照明カバーは、一般の鏡面金型や鏡面ロールでも表面の散乱が得られるため、効率的に成形できるという特徴がある。とりわけ、異型押出成形の加工では成形品の表面と異型押出用の金型が垂直となるので、成形品表面で光の散乱が得やすく、本発明の光拡散性ポリカーボネート樹脂組成物から得られる照明カバーを得る方法として推奨される。
【００４４】
以下、本発明を実施例によりさらに具体的に説明する。ただし本発明は、以下の実施例に限定されるものではなく、本発明の主旨を逸脱しない範囲においては、任意に変更乃至改変して実施することができる。尚、特に断りのない限り、実施例中の「％」及び「部」は、それぞれ重量基準に基づく「重量％」及び「重量部」を示す
【実施例】
【００４５】
使用した原材料は以下のとおりである。
芳香族ポリカーボネート樹脂（Ａ）：
・住化スタイロンポリカーボネート社製  カリバー２００−１３          
粘度平均分子量：２１５００  （以下、「ＰＣ」と略記）
光拡散性架橋微粒子（Ｂ）：スチレン−メチルメタクリレート共重合架橋微粒子
・積水化成品社製  ＳＭＸ−１２Ｒ
平均粒子径１２．３μｍ、屈折率１．５６（以下、「化合物Ｂ−１」と略記）
・Ｇｕｉｄｅ Ｗｉｎ Ｓｐｅｃｉａｌ Ｃｈｅｍｉｃａｌｓ社製 ＧＭＳ−６１２１    
平均粒子径１１．３μｍ、屈折率１．５６（以下、「化合物Ｂ−２」と略記）
【００４６】
光拡散剤（Ｃ）：
・アイカ工業社製  ＧＭ-０４４９Ｓ                
平均粒径４μｍ、屈折率１．４９  （以下、「化合物Ｃ−１」と略記）
・サムソン社製  ＳＬ-２００Ｍ              
平均粒径１．８μｍ、屈折率１．４２（以下、「化合物Ｃ−２」と略記）
【００４７】
ポリカプロラクトン（Ｄ）
・ソルベイ社製ＣＡＰＡ６５００Ｃ
粘度平均分子量：５００００（以下、「化合物Ｄ」と略記）
酸化防止剤（Ｅ）：環状亜リン酸エステル系酸化防止剤
・住友化学製  スミライザーＧＰ（以下、「化合物Ｅ」と略記）
２，４，８，１０−テトラ−ｔ−ブチル−６−〔３−（３−メチル−４−ヒドロキ      シ−５−ｔ−ブチルフェニル）プロポキシ〕ジベンゾ〔ｄ，ｆ〕〔１，３，２〕ジ      オキサホスフェピン
【００４８】
（ポリカーボネート樹脂組成物の作製）
前述の各種原料を表１〜２に示す配合比率にて、それぞれタンブラーに投入し、１０分間乾式混合した後、２軸押出機（日本製鋼所社製ＴＥＸ３０α（Ｌ／Ｄ＝４２、Φ＝３０ｍｍ））を用いて、溶融温度２６０℃にて混錬し、ペレットを得た。
【００４９】
（試験片の作成）
得られたペレットを用いて２９０℃の条件下、射出成形機（日本製鋼所製Ｊ１００ＥＩＩ−Ｐ）にて幅５０ｍｍ×長さ９０ｍｍ３段プレート状試験片（厚み３ｍｍ部分：長さ３５ｍｍ／厚み２ｍｍ部分：長さ３０ｍｍ／厚み１ｍｍ部分：長さ２５ｍｍ）を作成した。
【００５０】
（試験片の評価方法）
１．全光線透過率（％）：
得られた３段プレート状試験片の１ｍｍ部分を用い、ＪＩＳ  Ｋ７３６１に準拠して全光線透過率を測定した。数値が大きいほど、成形品の光透過性が良好であることを示す。厚み１ｍｍの成形品で全光線透過率の値が５０％以上を良好とした。
【００５１】
２．光拡散度（度）：
上記１で用いた３段プレート状試験片の１ｍｍ部分を用い、自動変角光度計（村上色彩技術研究所製ゴニオフォトメーターＧＰ-１Ｒ）により光拡散性（Ｄ５０）を求めた。詳細な測定法は以下のとおりである。この数値が大きいほど成形品の光拡散性が良好であることを示す。自動変角光度計の光源からの直進光線を試験片の法線方向から当て、可動式受光器にて透過光の強度を測定し、法線方向からの角度に対して透過率をプロットし、直進光透過率の５０％の透過率になるところの角度（Ｄ５０）を求めた。単位は「度」であり、光拡散性（Ｄ５０）が２５度以上を良好とした。
【００５２】
３．光源透視防止性（目視判定）：
フィリップス製２０Ｗ形直管形ＬＥＤランプの中央部に３ｃｍ×５ｃｍの長方形状の穴を開け、その部分に３ｃｍ×５ｃｍ×１ｍｍの射出成形板をＬＥＤ光源から約１．５ｃｍの高さに設置した。ＬＥＤ光源透視防止性は、ＬＥＤランプに設置した射出成形板上約２０ｃｍの高さから目視判定した。十分な光拡散性を備えＬＥＤ光源の輪郭が消失している場合は、極めて良好◎と判定した。ＬＥＤ光源の輪郭がやや分かる場合を良好○、光拡散性が乏しくＬＥＤ光源の輪郭がはっきり分かる場合を不良×と判定した。
【００５３】
【表１】
2016204543.tif 000002
【００５４】
【表２】
2016204543.tif 000003
【００５５】
表１で示したとおり、ポリカーボネート樹脂組成物が本発明の要件を満足する場合（実施例１〜６）、必要とされる全光線透過率および光拡散度の諸性能は全て要求されるレベルを満足していた。
【００５６】
表２に示すとおり、本発明の構成を満足しない場合には、いずれの場合も何らかの欠点を有していた。
比較例１は、光拡散剤（Ｃ）の量が規定量より多い場合であり、全光線透過率が劣っていた。
比較例２は、光拡散剤（Ｃ）を添加していない場合であり、光源透視防止性に劣っていた。
比較例３は、光拡散性架橋微粒子（Ｂ）の量が規定量より少ない場合であり、光源透視防止性に劣っていた。
比較例４は、光拡散性架橋微粒子（Ｂ）の量が規定量より多い場合であり、全光線透過率が劣っていた。
【００５７】
以上のように、本発明における技術の例示として実施の形態を説明した。そしてそのために、詳細な説明を提供した。
【００５８】
したがって、詳細な説明に記載された構成要素の中には、課題解決のために必須な構成要素だけでなく、上記技術を例示するために、課題解決のためには必須でない構成要素も含まれ得る。そのため、それらの必須ではない構成要素が詳細な説明に記載されていることをもって、直ちに、それらの必須ではない構成要素が必須であるとの認定をするべきではない。
【００５９】
また、上述の実施の形態は、本発明における技術を例示するためのものであるから、特許請求の範囲またはその均等の範囲において種々の変更、置き換え、付加、省略などを行うことができる。
【産業上の利用可能性】
【００６０】
本発明の光拡散性ポリカーボネート樹脂組成物は、ポリカーボネート樹脂の優れた透明性を損なうことなく高い光透過性、優れた光拡散性、優れた光源透視防止性を兼備するため、照明灯、表示灯、蛍光管、採光用ドーム、トップライト、アーケード、道路側壁版等の照明器具の照明カバー用樹脂組成物として好適に使用できる。とりわけ、高輝度と高指向性に特徴のあるＬＥＤ光源を有するＬＥＤ照明カバー用樹脂組成物として好適に用いることができ、産業上極めて有用なものである。